(57)【特許請求の範囲】
【請求項１】
正極および負極を有する電池素子と、
前記電池素子を収容する電池缶と、
前記電池素子と前記電池缶との間の隙間に設けられ、前記電池缶の変形時に前記電池素子に突き刺さることが可能な導電性の短絡部材と
を備え、
前記短絡部材は、屈曲した形状の切込みを有する
電池。
【請求項２】
前記切込みは、多数の直線部分により構成された波型をなし、屈曲した部分に凸部を有する
請求項１記載の電池。
【請求項３】
前記切込みは、三本の直線部分により構成されたＺ型をなし、屈曲した部分に凸部を有する
請求項１記載の電池。
【請求項４】
前記切込みは、二本の直線部分により構成されたＬ字形をなし、屈曲した部分に凸部を有する
請求項１記載の電池。
【請求項５】
前記短絡部材は管状であると共にその長手方向に切れ目を有し、前記切れ目に交差する切欠部を有する
請求項２ないし４のいずれか１項に記載の電池。
【請求項６】
前記直線部分は前記短絡部材の長手方向に対して斜めに配置されている
請求項５記載の電池。
【請求項７】
前記短絡部材は板状である
請求項２ないし４のいずれか１項に記載の電池。
【請求項８】
前記電池素子は、帯状の正極集電体の面上に正極活物質層を有する前記正極と、帯状の負極集電体の面上に負極活物質層を有する前記負極とをセパレータを間にして積層し、巻回した構成を有する
請求項１記載の電池。
【請求項９】
前記正極は、前記正極集電体の巻回外周側の端部に、両面に前記正極活物質層が存在しない正極露出領域を有し、前記負極は、前記負極集電体の巻回外周側の端部に、両面に前記負極活物質層が存在しない負極露出領域を有する
請求項８記載の電池。
【請求項１０】
前記電池素子の巻回中心に、管状のセンターピンを有する
請求項８記載の電池。
【請求項１１】
前記負極は、電極反応物質を吸蔵および放出することが可能であり、構成元素として金属元素および半金属元素のうちの少なくとも１種を含む負極活物質を含む請求項１記載の電池。
【請求項１２】
前記負極は、前記負極活物質として、スズ（Ｓｎ）およびケイ素（Ｓｉ）のうちの少なくとも一方を構成元素として含む材料を含む請求項１１記載の電池。
【請求項１３】
前記負極は、前記負極活物質として、スズと、コバルト（Ｃｏ）と、炭素（Ｃ）とを構成元素として含み、炭素の含有量が９．９質量％以上２９．７質量％以下であり、かつスズとコバルトとの合計に対するコバルトの割合が３０質量％以上７０質量％以下であるＣｏＳｎＣ含有材料を含む請求項１１記載の電池。
【発明の詳細な説明】
【技術分野】
【０００１】
本発明は、電池缶の内部に電池素子を収容した電池に関する。
【背景技術】
【０００２】
近年、カメラ一体型ＶＴＲ（ビデオテープレコーダ），携帯電話あるいはノートパソコンなどのポータブル電子機器が多く登場し、その小型軽量化が図られている。これらの電子機器のポータブル電源として用いられている電池、特に二次電池はキーデバイスとして、エネルギー密度の向上を図る研究開発が活発に進められている。中でも、非水電解質二次電池（例えば、リチウムイオン二次電池）は、従来の水系電解液二次電池である鉛電池、ニッケルカドミウム電池と比較して大きなエネルギー密度が得られるので、その改良に関する検討が各方面で行われている。
【０００３】
リチウムイオン二次電池には様々な形状のものが開発されているが、その一つに、正極と負極とをセパレータを間にして積層して渦巻き状に巻き、その巻回中心に金属または樹脂材料よりなる円筒形のセンターピンを挿入したものがある（例えば、特許文献１および特許文献２参照。）。
【０００４】
図３３は、従来のセンターピンの一例を表したものである。このセンターピンは、例えば金属よりなる円筒管状の本体１３０の軸方向に切れ目１３１を有している。電池に外力が加わると、本体１３０が押し潰され、その結果切れ目１３１の縁が外側に開き、その開いた部分がセパレータを貫通して正極と負極との間を短絡させる。これにより、電池反応を阻止して、発電機能を安全に喪失させようとするものである。
【特許文献１】特開平４−３３２４８１号公報
【特許文献２】特開平１１−２０４１４０号公報
【特許文献３】特開２００１−２２９９０５号公報
【発明の開示】
【発明が解決しようとする課題】
【０００５】
しかしながら、上述の従来構造のセンターピンを用いた二次電池では、外力により押し潰された場合の切れ目部分での変形が十分ではなく、正極と負極とを確実に短絡させることができないという問題があり、より確実に電極間を短絡させて安全性を確保するための有効な手段が望まれている。
【０００６】
また、直方体形状の電池缶を用いたいわゆる角型電池では、正極と負極とを渦巻き状に巻いたのちに偏平な形状に成形した電池素子を用いており、このような偏平な電池素子の巻回中心に上述した従来の円筒型のセンターピンを挿入することは難しかった。
【０００７】
更に、大型電池の場合には、外力により押し潰されたときに、巻回中心に設けられたセンターピンによる短絡だけでは十分な発電抑止効果が得られないという問題もあった。
【０００８】
なお、ちなみに、特許文献３では、電池缶の閉鎖端面と電池素子の底面との間にステンレス鋼などの金属よりなる有孔板を配置し、この有孔板の中心および外周にガス通過孔を設けることによりガスを安全弁側に導くことが記載されている。
【０００９】
本発明はかかる問題点に鑑みてなされたもので、その目的は、外力に押し潰された場合に、より確実に電極間を短絡させることができる、安全性の向上した電池を提供することにある。
【課題を解決するための手段】
【００１０】
本発明による電池は、正極および負極を有する電池素子と、電池素子を収容する電池缶と、電池素子と電池缶との間の隙間に設けられ、電池缶の変形時に電池素子に突き刺さることが可能な導電性の短絡部材とを備え、短絡部材は、屈曲した形状の切込みを有するものである。
【００１１】
本発明による電池では、電池素子と電池缶との間の隙間に、屈曲した形状の切込みを有する導電性の短絡部材が設けられているので、外部から電池に力がかかった場合、電池缶が変形すると、短絡部材の切込みが電池素子に押しつけられて突き刺さり、セパレータを貫通することにより正極と負極とが確実に短絡される。
【００１２】
特に、電池素子を、帯状の正極集電体の面上に正極活物質層を有する正極と、帯状の負極集電体の面上に負極活物質層を有する負極とをセパレータを間にして積層し、巻回した構成とし、かつ、正極に、正極集電体の巻回外周側の端部に、両面に正極活物質層が存在しない正極露出領域を設ける一方、負極に、負極集電体の巻回外周側の端部に、両面に負極活物質層が存在しない負極露出領域を設ける構成とした場合には、抵抗値の低い正極集電体と負極集電体の露出領域同士が直接に短絡されることとなり、抵抗値の高い正極活物質層を介しての短絡が生ずることがなく、正極活物質層での昇温が抑制される。
【発明の効果】
【００１３】
本発明の電池によれば、電池素子と電池缶との間の隙間に、電池缶の変形時に電池素子に突き刺さることが可能な導電性の短絡部材を設け、この短絡部材が、屈曲した形状の切込みを有するようにしたので、外部からの力で押し潰されたり折れたりした場合において正極と負極とを確実に短絡させることができ、安全性が向上する。とりわけ円筒形のセンターピンを用いることのできない角型電池や、発熱量の大きい大型電池の場合に好適であり、高い安全性を得ることができる。
【００１４】
特に、負極が、電極反応物質を吸蔵および放出することが可能であり、構成元素として金属元素および半金属元素のうちの少なくとも１種を含む負極活物質を含む場合には、電池のエネルギー密度が大きく、より高い安全性が求められるので、より高い効果を得ることができる。
【発明を実施するための最良の形態】
【００１５】
以下、本発明の実施の形態について図面を参照して詳細に説明する。なお、図において各構成要素は本発明が理解できる程度の形状、大きさおよび配置関係を概略的に示したものであり、実寸とは異なっている。
【００１６】
（第１の実施の形態）
図１および図２は本発明の第１の実施の形態に係る二次電池の断面構造を表すものである。この二次電池は、いわゆる角型といわれるものであり、ほぼ中空直方体形状の電池缶１１の内部に、偏平な電池素子２０を有している。
【００１７】
電池缶１１は、例えばニッケル（Ｎｉ）のめっきがされた鉄（Ｆｅ）により構成されており、負極端子としての機能も有している。この電池缶１１は、一端部が閉鎖され他端部が開放されており、開放端部に絶縁板１２および電池蓋１３が取り付けられることにより電池缶１１の内部が密閉されている。絶縁板１２は、ポリプロピレンなどにより構成され、電池素子２０の上に巻回周面に対して垂直に配置されている。電池蓋１３は、例えば、電池缶１１と同様の材料により構成され、電池缶１１と共に負極端子としての機能も有している。電池蓋１３の外側には、正極端子となる端子板１４が配置されている。また、電池蓋１３の中央付近には貫通孔が設けられ、この貫通孔に、端子板１４に電気的に接続された正極ピン１５が挿入されている。端子板１４と電池蓋１３との間は絶縁ケース１６により電気的に絶縁され、正極ピン１５と電池蓋１３との間はガスケット１７により電気的に絶縁されている。絶縁ケース１６は、例えばポリブチレンテレフタレートにより構成されている。ガスケット１７は、例えば、絶縁材料により構成されており、表面にはアスファルトが塗布されている。
【００１８】
電池蓋１３の周縁付近には開裂弁１８および電解液注入孔１９が設けられている。開裂弁１８は、電池蓋１３と電気的に接続されており、内部短絡あるいは外部からの加熱などにより電池の内圧が一定以上となった場合に開裂して内圧の上昇を抑えるようになっている。電解液注入孔１９は、例えばステンレス鋼球よりなる封止部材１９Ａにより塞がれている。
【００１９】
電池素子２０は、正極２１と負極２２とをセパレータ２３を間にして積層し、渦巻き状に巻回したものであり、電池缶１１の形状に合わせて偏平な形状に成形されている。電池素子２０の正極２１にはアルミニウム（Ａｌ）などよりなる正極リード２４が接続されており、負極２２にはニッケルなどよりなる負極リード２５が接続されている。正極リード２４は正極ピン１５の下端に溶接されることにより端子板１４と電気的に接続されており、負極リード２５は電池缶１１に溶接され電気的に接続されている。
【００２０】
図３は図１に示した正極２１の巻回前の断面構成を表すものである。この正極２１は、帯状の正極集電体２１Ａの両面に正極活物質層２１Ｂを設けたものである。具体的には、正極集電体２１Ａの外周面側および内周面側に正極活物質層２１Ｂが存在する正極被覆領域２１Ｃを有している。加えて、この正極２１では、巻回中心側および巻回外周側の端部が正極露出領域２１Ｄ、すなわち、正極集電体２１Ａの両面とも正極活物質層２１Ｂが存在せずに露出している領域となっている。
【００２１】
正極集電体２１Ａは、例えば、厚みが５μｍ〜５０μｍ程度であり、アルミニウム箔，ニッケル箔あるいはステンレス箔などの金属箔により構成されている。
【００２２】
正極活物質層２１Ｂは、例えば、正極活物質として、電極反応物質であるリチウムを吸蔵および放出可能な正極材料のいずれか１種または２種以上を含んでおり、必要に応じて炭素材料などの導電材およびポリフッ化ビニリデンなどの結着剤を含んでいてもよい。リチウムを吸蔵および放出可能な正極材料としては、例えば、硫化チタン（ＴｉＳ2 ），硫化モリブデン（ＭｏＳ2 ），セレン化ニオブ（ＮｂＳｅ2 ）あるいは酸化バナジウム（Ｖ2 Ｏ5 ）などのリチウムを含有しない金属硫化物，金属セレン化物あるいは金属酸化物など、またはリチウムを含有するリチウム含有化合物が挙げられる。
【００２３】
中でも、リチウム含有化合物は、高電圧および高エネルギー密度を得ることができるものがあるので好ましい。このようなリチウム含有化合物としては、例えば、リチウムと遷移金属元素とを含む複合酸化物、またはリチウムと遷移金属元素とを含むリン酸化合物が挙げられ、特にコバルト（Ｃｏ），ニッケルおよびマンガン（Ｍｎ）のうちの少なくとも１種を含むものが好ましい。より高い電圧を得ることができるからである。その化学式は、例えば、Ｌｉx ＭＩＯ2 あるいはＬｉy ＭIIＰＯ4 で表される。式中、ＭＩおよびＭIIは１種類以上の遷移金属元素を表す。ｘおよびｙの値は電池の充放電状態によって異なり、通常、０．０５≦ｘ≦１．１０、０．０５≦ｙ≦１．１０である。
【００２４】
リチウムと遷移金属元素とを含む複合酸化物の具体例としては、リチウムコバルト複合酸化物（Ｌｉx ＣｏＯ2 ）、リチウムニッケル複合酸化物（Ｌｉx ＮｉＯ2 ）、リチウムニッケルコバルト複合酸化物（Ｌｉx Ｎｉ1-z Ｃｏz Ｏ2 （ｚ＜１））、あるいはスピネル型構造を有するリチウムマンガン複合酸化物（ＬｉＭｎ2 Ｏ4 ）などが挙げられる。中でも、ニッケルを含む複合酸化物が好ましい。高い容量を得ることができると共に、優れたサイクル特性も得ることができるからである。リチウムと遷移金属元素とを含むリン酸化合物の具体例としては、例えばリチウム鉄リン酸化合物（ＬｉＦｅＰＯ4 ）あるいはリチウム鉄マンガンリン酸化合物（ＬｉＦｅ1-v Ｍｎv ＰＯ4 （ｖ＜１））が挙げられる。
【００２５】
図４は、負極２２の構成を表したものである。この負極２２は、帯状の負極集電体２２Ａの両面に負極活物質層２２Ｂを設けたものである。具体的には、負極集電体２２Ａの外周面側および内周面側に負極活物質層２２Ｂが存在する負極被覆領域２２Ｃと、巻回中心側および巻回外周側の端部に、負極集電体２２Ａの両面とも負極活物質層２２Ｂが存在せずに露出している負極露出領域２２Ｄとを有している。
【００２６】
負極集電体２２Ａは、例えば、銅箔，ニッケル箔あるいはステンレス箔などの金属箔により構成されている。この負極集電体２２Ａの厚みは、例えば５μｍ〜５０μｍである。
【００２７】
負極活物質層２２Ｂは、例えば、負極活物質を含んでおり、必要に応じて導電材および結着剤などの他の材料を含んでいてもよい。負極活物質としては、例えば、電極反応物質であるリチウムを吸蔵および放出することが可能であり、金属元素および半金属元素のうちの少なくとも１種を構成元素として含む負極材料が挙げられる。このような負極材料を用いれば、高いエネルギー密度を得ることができるので好ましい。この負極材料は金属元素あるいは半金属元素の単体でも合金でも化合物でもよく、またこれらの１種または２種以上の相を少なくとも一部に有するようなものでもよい。なお、本発明において、合金には２種以上の金属元素からなるものに加えて、１種以上の金属元素と１種以上の半金属元素とを含むものも含める。また、非金属元素を含んでいてもよい。その組織には固溶体，共晶（共融混合物），金属間化合物あるいはそれらのうちの２種以上が共存するものがある。
【００２８】
この負極材料を構成する金属元素あるいは半金属元素としては、例えばリチウムと合金を形成可能な金属元素あるいは半金属元素が挙げられる。具体的には、マグネシウム（Ｍｇ），ホウ素（Ｂ），アルミニウム（Ａｌ），ガリウム（Ｇａ），インジウム（Ｉｎ），ケイ素，ゲルマニウム（Ｇｅ），スズ，鉛（Ｐｂ），ビスマス（Ｂｉ），カドミウム（Ｃｄ），銀（Ａｇ），亜鉛（Ｚｎ），ハフニウム（Ｈｆ），ジルコニウム（Ｚｒ），イットリウム（Ｙ），パラジウム（Ｐｄ）あるいは白金（Ｐｔ）などが挙げられる。
【００２９】
中でも、この負極材料としては、長周期型周期表における１４族の金属元素あるいは半金属元素を構成元素として含むものが好ましく、特に好ましいのはケイ素およびスズの少なくとも一方を構成元素として含むものである。ケイ素およびスズは、リチウムを吸蔵および放出する能力が大きく、高いエネルギー密度を得ることができるからである。具体的には、例えば、ケイ素の単体，合金，あるいは化合物、またはスズの単体，合金，あるいは化合物、またはこれらの１種あるいは２種以上の相を少なくとも一部に有する材料が挙げられる。
【００３０】
スズの合金としては、例えば、スズ以外の第２の構成元素として、ケイ素，ニッケル，銅，鉄（Ｆｅ），コバルト（Ｃｏ），マンガン（Ｍｎ），亜鉛（Ｚｎ），インジウム（Ｉｎ），銀（Ａｇ），チタン（Ｔｉ），ゲルマニウム（Ｇｅ），ビスマス（Ｂｉ），アンチモン（Ｓｂ）およびクロム（Ｃｒ）からなる群のうちの少なくとも１種を含むものが挙げられる。ケイ素の合金としては、例えば、ケイ素以外の第２の構成元素として、スズ，ニッケル，銅，鉄，コバルト，マンガン，亜鉛，インジウム，銀，チタン，ゲルマニウム，ビスマス，アンチモンおよびクロムからなる群のうちの少なくとも１種を含むものが挙げられる。
【００３１】
スズの化合物あるいはケイ素の化合物としては、例えば、酸素（Ｏ）あるいは炭素（Ｃ）を含むものが挙げられ、スズまたはケイ素に加えて、上述した第２の構成元素を含んでいてもよい。
【００３２】
中でも、この負極材料としては、スズと、コバルトと、炭素とを構成元素として含み、炭素の含有量が９．９質量％以上２９．７質量％以下であり、かつスズとコバルトとの合計に対するコバルトの割合が３０質量％以上７０質量％以下であるＣｏＳｎＣ含有材料が好ましい。このような組成範囲において高いエネルギー密度を得ることができると共に、優れたサイクル特性を得ることができるからである。
【００３３】
このＣｏＳｎＣ含有材料は、必要に応じて更に他の構成元素を含んでいてもよい。他の構成元素としては、例えば、ケイ素，鉄，ニッケル，クロム，インジウム，ニオブ（Ｎｂ），ゲルマニウム，チタン，モリブデン（Ｍｏ），アルミニウム（Ａｌ），リン（Ｐ），ガリウム（Ｇａ）またはビスマスが好ましく、２種以上を含んでいてもよい。容量またはサイクル特性を更に向上させることができるからである。
【００３４】
なお、このＣｏＳｎＣ含有材料は、スズと、コバルトと、炭素とを含む相を有しており、この相は結晶性の低いまたは非晶質な構造を有していることが好ましい。また、このＣｏＳｎＣ含有材料では、構成元素である炭素の少なくとも一部が、他の構成元素である金属元素または半金属元素と結合していることが好ましい。サイクル特性の低下はスズなどが凝集あるいは結晶化することによるものであると考えられるが、炭素が他の元素と結合することにより、そのような凝集あるいは結晶化を抑制することができるからである。
【００３５】
元素の結合状態を調べる測定方法としては、例えばＸ線光電子分光法（X-ray Photoelectron Spectroscopy；ＸＰＳ）が挙げられる。ＸＰＳでは、炭素の１ｓ軌道（Ｃ１ｓ）のピークは、グラファイトであれば、金原子の４ｆ軌道（Ａｕ４ｆ）のピークが８４．０ｅＶに得られるようにエネルギー較正された装置において、２８４．５ｅＶに現れる。また、表面汚染炭素であれば、２８４．８ｅＶに現れる。これに対して、炭素元素の電荷密度が高くなる場合、例えば炭素が金属元素または半金属元素と結合している場合には、Ｃ１ｓのピークは、２８４．５ｅＶよりも低い領域に現れる。すなわち、ＣｏＳｎＣ含有材料について得られるＣ１ｓの合成波のピークが２８４．５ｅＶよりも低い領域に現れる場合には、ＣｏＳｎＣ含有材料に含まれる炭素の少なくとも一部が他の構成元素である金属元素または半金属元素と結合している。
【００３６】
なお、ＸＰＳ測定では、スペクトルのエネルギー軸の補正に、例えばＣ１ｓのピークを用いる。通常、表面には表面汚染炭素が存在しているので、表面汚染炭素のＣ１ｓのピークを２８４．８ｅＶとし、これをエネルギー基準とする。ＸＰＳ測定では、Ｃ１ｓのピークの波形は、表面汚染炭素のピークとＣｏＳｎＣ含有材料中の炭素のピークとを含んだ形として得られるので、例えば市販のソフトウエアを用いて解析することにより、表面汚染炭素のピークと、ＣｏＳｎＣ含有材料中の炭素のピークとを分離する。波形の解析では、最低束縛エネルギー側に存在する主ピークの位置をエネルギー基準（２８４．８ｅＶ）とする。
【００３７】
負極活物質としては、また、天然黒鉛，人造黒鉛，難黒鉛化炭素あるいは易黒鉛化炭素などの炭素材料を用いてもよい。炭素材料を用いれば優れたサイクル特性を得ることができるので好ましい。また、負極活物質としては、リチウム金属も挙げられる。負極活物質はこれらの１種を単独で用いてもよいが、２種以上を混合して用いてもよい。
【００３８】
図１に示したセパレータ２３は、例えばポリプロピレンあるいはポリエチレンなどのポリオレフィン系の材料よりなる多孔質膜、またはセラミック製の不織布などの無機材料よりなる多孔質膜により構成されており、これら２種以上の多孔質膜を積層した構造とされていてもよい。
【００３９】
セパレータ２３には、液状の電解質である電解液が含浸されている。この電解液は、例えば、溶媒と、電解質塩であるリチウム塩とを含んで構成されている。溶媒は、電解質塩を溶解し解離させるものである。溶媒としては、プロピレンカーボネート、エチレンカーボネート、ジエチルカーボネート、ジメチルカーボネート、１, ２−ジメトキシエタン、１, ２−ジエトキシエタン、γ−ブチロラクトン、テトラヒドロフラン、２−メチルテトラヒドロフラン、１, ３−ジオキソラン、４メチル１, ３ジオキソラン、ジエチルエーテル、スルホラン、メチルスルホラン、アセトニトリル、プロピオニトリル、アニソール、酢酸エステル、酪酸エステルあるいはプロピオン酸エステルなどが挙げられ、これらのいずれか１種または２種以上を混合して用いてもよい。
【００４０】
リチウム塩としては、例えば、ＬｉＣｌＯ4 ，ＬｉＡｓＦ6 ，ＬｉＰＦ6 ，ＬｉＢＦ4 ，ＬｉＢ（Ｃ6 Ｈ5 ）4 ，ＣＨ3 ＳＯ3 Ｌｉ，ＣＦ3 ＳＯ3 Ｌｉ，ＬｉＣｌあるいはＬｉＢｒが挙げられ、これらのいずれか１種または２種以上を混合して用いてもよい。
【００４１】
更に、本実施の形態では、電池素子２０と電池缶１１との間の隙間に、導電性の短絡部材３０が設けられている。この短絡部材３０は、図５に示したように、薄い帯状の板を丸めて管状に成形したものであり、長手方向の一方の端部から他方の端部にかけて切れ目３１を有し、外部からの力で電池が押し潰されたり折れたりして電池缶１１が変形した場合において切れ目３１が電池素子２０に食い込み、突き刺さることが可能である。これにより、この電池では、正極２１と負極２２とを確実に短絡させることができ、安全性を向上させることができるようになっている。
【００４２】
特に、負極２２が、電極反応物質を吸蔵および放出することが可能であり、構成元素として金属元素および半金属元素のうちの少なくとも１種を含む負極活物質を含む場合には、電池のエネルギー密度が大きく、より高い安全性が求められるので、より高い効果を得ることができる。
【００４３】
短絡部材３０は、円筒状のほか、図６に示したような電池缶１１の内壁または電池素子２０の外周に合わせた断面多角形（例えば、三角形）の筒状でもよい。短絡部材３０の両端には、後述する製造工程において電池素子２０と電池缶１１との間の隙間に挿入しやすくするため傾斜部３０Ａが設けられている。短絡部材３０の寸法は、二次電池の寸法により異なるが、例えば、直径または一辺が３．０ｍｍ程度、長さが２．５ｃｍ以上８．０ｃｍ以下であることが好ましい。
【００４４】
短絡部材３０の切れ目３１は、例えば、後述する製造工程において薄い帯状の板を管状に成形して短絡部材３０を作製する際に、対向する長辺の間に隙間をあけることにより設けられたものである。切れ目３１の幅は、例えば０．５ｍｍである。
【００４５】
なお、短絡部材３０の材質、厚みは、通常時は所定の強度を保持し、一方、外力により電池が押し潰された場合にはそれと共に潰れ、または折れる程度のものとする。具体的には、短絡部材３０の構成材料として、例えばステンレス鋼が挙げられる。短絡部材３０の厚みは、例えば０．０５ｍｍ以上５ｍｍ以下であることが好ましい。０．０５ｍｍ未満では強度が弱くなるおそれがあり、５ｍｍよりも厚いと管状に成形することが難しくなってしまうからである。
【００４６】
この二次電池は、例えば、次のようにして製造することができる。
【００４７】
まず、例えば、正極活物質と、導電剤と、結着剤とを混合して正極合剤を調製し、この正極合剤をＮ−メチル−２−ピロリドンなどの溶剤に分散させてペースト状の正極合剤スラリーとする。続いて、この正極合剤スラリーを正極集電体２１Ａにドクタブレードあるいはバーコーターなどを用いて均一に塗布し溶剤を乾燥させたのち、ロールプレス機などにより圧縮成型して正極活物質層２１Ｂを形成し、正極２１を作製する。
【００４８】
次いで、例えば、負極活物質と、結着剤とを混合して負極合剤を調製し、この負極合剤をＮ−メチル−２−ピロリドンなどの溶剤に分散させてペースト状の負極合剤スラリーとする。続いて、この負極合剤スラリーを負極集電体２２Ａにドクタブレードあるいはバーコーターなどを用いて均一に塗布し溶剤を乾燥させたのち、ロールプレス機により圧縮成型して負極合剤層２２Ｂを形成し、負極２２を作製する。ロールプレス機は加熱して用いてもよい。また、目的の物性値になるまで複数回圧縮成型してもよい。更に、ロールプレス機以外のプレス機を用いてもよい。
【００４９】
続いて、正極集電体２１Ａに正極リード２４を溶接などにより取り付けると共に、負極集電体２２Ａに負極リード２５を溶接などにより取り付ける。そののち、正極２１と負極２２とをセパレータ２３を間にして積層し図３および図４に示した巻回方向に多数回巻回したのち偏平な形状に成形し、電池素子２０を作製する。
【００５０】
一方、例えばステンレス鋼よりなる薄い帯状の板を用意し、この板を図５または図６に示したような筒状に成形することにより短絡部材３０を形成し、両端にテーパーをつけて傾斜部３０Ａを設ける。
【００５１】
そののち、電池素子２０を電池缶１１の内部に収容し、短絡部材３０を電池素子２０と電池缶１１との間の隙間に挿入する。続いて、電池素子２０の上に絶縁板１２を配置し、負極リード２５を電池缶１１に溶接すると共に、正極リード２４を正極ピン１５の下端に溶接して、電池缶１１の開放端部に電池蓋１３をレーザ溶接により固定する。そののち、電解液を電解液注入孔１９から電池缶１１の内部に注入し、セパレータ２３に含浸させたのち、電解液注入孔１９を封止部材１９Ａで塞ぐ。これにより、図１および図２に示した二次電池が完成する。
【００５２】
この二次電池では、充電を行うと、例えば、正極２１からリチウムイオンが放出され、セパレータ２３に含浸された電解液を介して負極２２に吸蔵される。放電を行うと、例えば、負極２２からリチウムイオンが放出され、セパレータ２３に含浸された電解液を介して正極２１に吸蔵される。そして、この二次電池では、電池素子２０と電池缶１１との間の隙間に導電性の短絡部材３０が設けられているので、外力が加わることにより電池缶１１が変形した場合、短絡部材３０も押し潰され、または折れて、図７に示したように、切れ目３１が電池素子２０に食い込み、セパレータ２３を貫通することにより、正極２１と負極２２とが確実に短絡する。
【００５３】
更に、この二次電池では、正極２１の巻回外周側に両面とも正極活物質層２１Ｂの存在しない正極露出領域２１Ｄが設けられると共に、負極２２の巻回外周側にも両面とも負極活物質層２２Ｂの存在しない負極露出領域２２Ｄが設けられているので、短絡部材３０が電池素子２０に突き刺さり、セパレータ２３を貫通すると比較的抵抗値の低い正極集電体２１Ａと負極集電体２２Ａとの間が直接短絡する。すなわち、本実施の形態では、正極２１の正極露出領域２１Ｄと負極２２の負極露出領域２２Ｄとの間が短絡部材３０により短絡し、抵抗値の高い正極活物質層２１Ｂを介して短絡することがなくなり、正極活物質層２１Ｂでの昇温が抑制される。
【００５４】
このように本実施の形態では、電池素子２０と電池缶１１との間の隙間に導電性の短絡部材３０を設けたので、外力が加わって電池缶１１が変形した場合に、短絡部材３０が電池素子２０に突き刺さり、正極２１と負極２２との間を確実に短絡させることができる。とりわけ円筒形のセンターピンを用いることのできない角型電池や、発熱量の大きい大型電池の場合に好適であり、高い安全性を得ることができる。
【００５５】
また、電池素子２０の特に巻回外周側に、正極２１では、両面とも正極活物質層２１Ｂの存在しない正極露出領域２１Ｄ、また、負極２２では、両面とも負極活物質層２２Ｂの存在しない負極露出領域２２Ｄが設けられているので、短絡部材３０がセパレータ２３を貫通すると比較的抵抗値の低い正極集電体２１Ａと負極集電体２２Ａとの間が直接短絡する。よって、正極活物質層２１Ｂの昇温を抑えつつ、正極２１と負極２２との間を確実に短絡させることができ、安全性が向上する。
【００５６】
特に、負極２２が、電極反応物質を吸蔵および放出することが可能であり、構成元素として金属元素および半金属元素のうちの少なくとも１種を含む負極活物質を含むようにした場合には、電池のエネルギー密度が大きく、より高い安全性が求められるので、より高い効果を得ることができる。
【００５７】
（第２の実施の形態）
図８は、本発明の第２の実施の形態に係る二次電池の断面構成を表したものである。この二次電池は、短絡部材３０が板状であることを除いては、第１の実施の形態と同様の構成を有している。よって、第１の実施の形態と同一の構成要素には同一の符号を付して説明する。
【００５８】
短絡部材３０は、例えば、電池缶１１の内壁または電池素子２０の外周に沿って配置されていることが好ましい。
【００５９】
この二次電池は、電池素子２０を電池缶１１に収容したのち、両者の間の隙間に、電池缶１１の内壁または電池素子２０の外周に沿う形状に予め成形しておいた板状の短絡部材３０を挿入することを除いては、第１の実施の形態と同様にして製造することができる。
【００６０】
また、この二次電池は、電池缶１１の内壁または電池素子２０の外周に、それらに沿う形状に予め成形しておいた板状の短絡部材３０を配置したのち、電池缶１１の内部に電池素子２０を収納することによって製造することもできる。
【００６１】
この二次電池では、外力が加わることにより電池缶１１が変形した場合、板状の短絡部材３０も押し潰され、または折れて、その端縁３２が電池素子２０に突き刺さり、セパレータ２３を貫通することにより、正極２１と負極２２とが確実に短絡する。
【００６２】
このように本実施の形態では、短絡部材３０を板状としたので、第１の実施の形態と同様に正極２１と負極２２との間を確実に短絡させることができ、安全性を向上させることができる。
【００６３】
（変形例１）
図９および図１０は、第２の実施の形態の変形例１に係る二次電池の断面構成を表したものである。この二次電池は、中空楕円形の電池缶４１に、楕円筒状の巻回構造を有する電池素子２０を収容した、いわゆる楕円型電池であることを除いては、上記第２の実施の形態と同様の構成を有している。
【００６４】
電池缶４１の内部には、電池素子２０を挟むように巻回周面に対して垂直に一対の絶縁板４２，４３がそれぞれ配置されている。電池缶４１の開放端部には、電池蓋４４と、この電池蓋４４の内側に設けられた安全弁機構４５および熱感抵抗素子（Positive Temperature Coefficient；ＰＴＣ素子）４６とが、ガスケット４７を介してかしめられることにより取り付けられており、電池缶４１の内部は密閉されている。電池蓋４４は、例えば、電池缶４１と同様の材料により構成されている。安全弁機構４５は、熱感抵抗素子４６を介して電池蓋４４と電気的に接続されており、内部短絡あるいは外部からの加熱などにより電池の内圧が一定以上となった場合にディスク板４５Ａが反転して電池蓋４４と電池素子２０との電気的接続を切断するようになっている。熱感抵抗素子４６は、温度が上昇すると抵抗値の増大により電流を制限し、大電流による異常な発熱を防止するものである。ガスケット４７は、例えば、絶縁材料により構成されており、表面にはアスファルトが塗布されている。
【００６５】
短絡部材３０は、第２の実施の形態と同様に、板状であり、電池缶４１の内壁または電池素子２０の外周に沿って配置されている。
【００６６】
電池素子２０の巻回中心には、センターピン５０が設けられている。このセンターピン５０は、例えば、図５に示した円筒状の短絡部材３０と同様に、薄い帯状の板を丸めて管状に成形したものであり、長手方向の一方の端部から他方の端部にかけて切れ目５１を有している。よって、このセンターピン５０は、短絡部材３０と同様に、外部からの力で電池が押し潰されたり折れたりして電池缶４１が変形した場合において切れ目５１が外側に開いて電池素子２０に突き刺さることが可能であり、これにより更に安全性を向上させることができるようになっている。
【００６７】
この二次電池は、例えば次のようにして製造することができる。
【００６８】
まず、第１の実施の形態と同様にして電池素子２０を作製する。次いで、例えばステンレス鋼よりなる薄い帯状の板を用意し、この板を丸めて筒状に成形することにより、管状のセンターピン５０を形成し、このセンターピン５０を電池素子２０の巻回中心に挿入する。
【００６９】
続いて、電池素子２０を一対の絶縁板４２，４３で挟み、負極リード２５を電池缶４１に溶接すると共に、正極リード２４を安全弁機構４５に溶接して、電池素子２０を電池缶４１の内部に収容する。そののち、電池素子２０と電池缶４１との間の隙間に、電池缶４１の内壁または電池素子２０の外周に沿う形状に予め成形しておいた板状の短絡部材３０を挿入する。
【００７０】
短絡部材３０を挿入したのち、電解液を電池缶４１の内部に注入し、セパレータ２３に含浸させる。最後に、電池缶４１の開放端部に電池蓋４４，安全弁機構４５および熱感抵抗素子４６をガスケット４７を介してかしめることにより固定する。これにより、図９および図１０に示した二次電池が完成する。
【００７１】
また、この二次電池は、電池缶４１の内壁または電池素子２０の外周に、それらに沿う形状に予め成形しておいた板状の短絡部材３０を配置したのち、電池缶４１の内部に電池素子を収容することによっても製造することができる。
【００７２】
この二次電池では、外力が加わることにより電池缶４１が変形した場合、板状の短絡部材３０も押し潰され、または折れて、その端縁３２が電池素子２０に突き刺さり、セパレータ２３を貫通することにより、正極２１と負極２２とが確実に短絡する。また、電池素子２０の巻回中心にはセンターピン５０が設けられているので、このセンターピン５０も押し潰され、または折れて、切れ目５１が外側に開いて電池素子２０に突き刺さり、セパレータ２３を貫通して正極２１と負極２２との短絡を発生させる。
【００７３】
このように本変形例では、中空楕円形の電池缶４１の内壁または電池素子２０の外周に沿って、板状の短絡部材３０を配置するようにしたので、第２の実施の形態と同様に正極２１と負極２２との間を確実に短絡させることができ、安全性を向上させることができる。
【００７４】
また、電池素子２０の巻回中心にセンターピン５０を設けることにより、更に安全性を高めることができる。
【００７５】
（変形例２）
図１１は、第２の実施の形態の変形例２に係る二次電池の断面構成を表したものである。この二次電池は、中空円筒状の電池缶４１に円筒状の巻回構造を有する電池素子２０を収容した、いわゆる円筒型電池であることを除いては、変形例１と同様の構成を有し、同様にして製造することができる。また、その作用および効果も変形例１と同様である。
【００７６】
なお、板状の短絡部材３０は、必ずしも電池素子２０を一周して設けられている必要はない。
【００７７】
（第３の実施の形態）
図１２は、本発明の第３の実施の形態に係る二次電池の短絡部材３０の構成を表すものである。この二次電池は、短絡部材３０に、屈曲した形状の切込み３３を設けたことを除き、他は第１の実施の形態と同様の構成を有している。よって、第１の実施の形態と同一の構成要素には同一の符号を付して説明する。
【００７８】
切込み３３は、二本の直線部分３３Ａ，３３Ｂにより構成され、直線部分３３Ｂは、直線部分３３Ａの端部から直線部分３３Ａと異なる方向、例えば直角に延びている。すなわち、切込み３３は所謂Ｌ字形をなし、屈曲した部分に凸部３４を有している。これにより、この二次電池では、外力で押し潰された場合に、切込み３３の屈曲した凸部３４が電池素子２０に食い込み、セパレータ２３を貫通して正極２１と負極２２とをより確実に短絡させることができるようになっている。なお、切込み３３の隅の角は必ずしも直角でなくてもよく、角が丸めてあってもよい。
【００７９】
直線部分３３Ａ，３３Ｂの長さ、すなわち延長方向における寸法は、確実に切込み３３の凸部３４を突出させることのできる程度であることが好ましく、例えば短絡部材３０の半周分程度とされている。直線部分３３Ａ，３３Ｂの幅、すなわち延長方向に直交する方向における寸法は、例えば０．１ｍｍ以上２．０ｍｍ以下であることが好ましい。より高い効果が得られるからである。なお、直線部分３３Ａと直線部分３３Ｂとは必ずしも同じ長さでなくてもよい。
【００８０】
直線部分３３Ａは短絡部材３０の長手方向に平行であり、直線部分３３Ｂは直線部分３３Ａの端部から垂直に延びていることが好ましい。生産性を良くすることができるからである。
【００８１】
このような切込み３３の相互間の距離Ｄは、例えば０．１ｍｍ以上であることが好ましい。生産性を良くすることができるからである。
【００８２】
更に、切込み３３は、例えば図１３に示したように、三本の直線部分３３Ａ，３３Ｂ，３３Ｃにより構成され、直線部分３３Ｂは直線部分３３Ａの端部から直線部分３３Ａとは異なる方向に延び、直線部分３３Ｃは直線部分３３Ｂの端部から直線部分３３Ｂとは異なる方向に延びている形状（以下、「Ｚ型」という。）でもよい。直線部分３３Ａ〜３３Ｃのなす角は、例えば直角が好ましい。生産性を高めることができるからである。
【００８３】
加えて、切込み３３は、例えば図１４に示したように、多数の直線部分により構成され、それらの直線部分のうちの一本は他の一本の端部からそれとは異なる方向に延びている形状（以下、「波型」という。）であってもよい。このような波型の切欠部３３は、直線またはＬ型やＺ型のものに比べて電極間の短絡を容易に発生させることができ、好ましい。なお、切込み３３を構成する直線部分が短絡部材３０の長手方向に対して斜めに設けられている場合、切込み３３の一端と他端とを結ぶ直線は短絡部材３０の長手方向に対してほぼ平行または垂直であることが望ましい。
【００８４】
この二次電池は、短絡部材３０となる板に切込み３３を設けたのち丸めて成形することを除いては、第１の実施の形態と同様にして製造することができる。
【００８５】
この二次電池では、外部から二次電池に力がかかった場合には、短絡部材３０が押し潰されて、切込み３３の凸部３４が電池素子２０に食い込み、セパレータ２３を貫通することにより正極２１と負極２２とが更に確実に短絡される。
【００８６】
このように本実施の形態では、短絡部材３０に切込み３３を設けるようにしたので、外部からの力で押し潰されたり折れたりした場合において正極２１と負極２２とを更に確実に短絡させることができ、安全性が向上する。
【００８７】
（第３の実施の形態の変形例）
なお、本実施の形態では、切込み３３が規則的な間隔で配置されている場合について説明したが、切込み３３は不規則な間隔で配置されていてもよい。また、本実施の形態では、直線部分３３Ａは短絡部材３０の長手方向に平行であり、直線部分３３Ｂは直線部分３３Ａに垂直である場合について説明したが、図１５に示したように、直線部分３３Ａ，３３Ｂが短絡部材３０の長手方向に対して斜めに配置されていてもよい。
【００８８】
更に、本実施の形態では、直線部分３３Ｂが直線部分３３Ａの端部から直角の方向に延びている場合について説明したが、直線部分３３Ｂは、図１６に示したように、直線部分３３Ａの端部から鋭角の方向に延びていてもよい。更に、直線部分３３Ｂが直線部分３３Ａの端部から鋭角の方向に延びており、かつ直線部分３３Ａと直線部分３３Ｂとが短絡部材３０の長手方向に対して斜めに配置されていてもよい。
【００８９】
加えて、切込み３３の直線部分３３Ａと直線部分３３Ｂとは交差していてもよい。その際、直線部分３３Ｂは、直線部分３３Ａに対して、例えば、図１７に示したような十字形に交差していてもよいし、図１８に示したようなＴ字形に交差していてもよい。また、直線部分３３Ａと直線部分３３Ｂとの交差角度は必ずしも直角でなくてもよく、鋭角あるいは鈍角をなしていてもよい。
【００９０】
更にまた、切込み３３は、必ずしも直線により構成されたものに限られず、例えば図１９に示したように丸く屈曲した形状であってもよい。
【００９１】
加えてまた、センターピン３０において、図１２，１３，１４に示したような切込み３３に加えて、図２０，２１，２２に示したように、切れ目３１に交差する切欠部３５を設けるようにしてもよい。切欠部３５と切れ目３１との交差部分に形成される角により、切込み３３の凸部３４と同様に、正極２１と負極２２とを更に確実に短絡させることができ、安全性をより高めることができる。
【００９２】
更にまた、切欠部３５は直線状に限られず、図２３に示したように、切込み３３と同様なＬ型などの屈曲した形状であってもよい。すなわち、切欠部３５は、二本の直線部分３５Ａ，３５Ｂにより構成され、直線部分３５Ｂが直線部分３５Ａの端部から直線部分３５Ａとは異なる方向に延びている形状であってもよい。
【００９３】
なお、切欠部３５を設ける位置などは特に限定されず、必ずしも図２０〜図２３に示したように切欠部３５と切込み３３とが切れ目３１を挟んで対向する位置に設けられている必要はない。その場合、切欠部３５は切れ目３１の両側にわたって設けられていてもよい。
【００９４】
切欠部３５と併用される切込み３３の形状は特に限定されず、第３の実施の形態の変形例で説明した他の形状の切込み３３を設けてもよい。例えば図２４に示したように、図１７に示した十字形の切込み３３を設けるようにしてもよい。
【００９５】
切欠部３５の切れ目３２に対する交差角度は、特に限定されず、切れ目３２に対して斜めに交差していてもよい。
【００９６】
更にまた、切込み３３は、必ずしもセンターピン３０を厚さ方向に貫通する孔である必要はなく、図２５に示したように、貫通することなく周囲領域よりも厚さ方向の一部を薄くした薄肉溝であってもよい。切欠部３５についても同様である。
【００９７】
なお、上記第３の実施の形態およびその変形例では、図５に示したような円筒形の短絡部材３０を例として図示したが、第３の実施の形態およびその変形例は、図６に示したような断面多角形の短絡部材３０にも適用可能である。また、図２６〜図３２に示したように、第２の実施の形態で説明した板状の短絡部材３０に切込み３３または切欠部３５を設けるようにしてもよい。
【実施例】
【００９８】
更に、本発明の具体的な実施例について詳細に説明する。
【００９９】
（実施例１，２−１〜２−３）
第１および第３の実施の形態で説明した二次電池を作製した。まず、炭酸リチウム（Ｌｉ2 ＣＯ3 ）と炭酸コバルト（ＣｏＣＯ3 ）とを、Ｌｉ2 ＣＯ3 ：ＣｏＣＯ3 ＝０．５：１（モル比）の割合で混合し、空気中において９００℃で５時間焼成して、正極活物質としてのリチウム・コバルト複合酸化物（ＬｉＣｏＯ2 ）を得た。次いで、このリチウム・コバルト複合酸化物９１質量部と、導電剤であるグラファイト６質量部と、結着剤であるポリフッ化ビニリデン３質量部とを混合して正極合剤を調整した。続いて、この正極合剤を溶剤であるＮ−メチル−２−ピロリドンに分散させて正極合剤スラリーとし、厚み２０μｍのアルミニウム箔よりなる正極集電体２１Ａの両面に均一に塗布して乾燥させ、ロールプレス機で圧縮成型して正極活物質層２１Ｂを形成し正極２１を作製した。続いて、正極集電体２１Ａの一端にアルミニウム製の正極リード２４を取り付けた。
【０１００】
また、負極活物質としてＣｏＳｎＣ含有材料を作製した。まず、原料としてコバルト粉末とスズ粉末と炭素粉末とを用意し、コバルト粉末とスズ粉末とを合金化してコバルト・スズ合金粉末を作製したのち、この合金粉末に炭素粉末を加えて乾式混合した。続いて、この混合物を遊星ボールミルを用いてメカノケミカル反応を利用して合成し、ＣｏＳｎＣ含有材料を得た。
【０１０１】
得られたＣｏＳｎＣ含有材料について組成の分析を行ったところ、コバルトの含有量は２９．３質量％、スズの含有量は４９．９質量％、炭素の含有量は１９．８質量％であった。なお、炭素の含有量は、炭素・硫黄分析装置により測定し、コバルトおよびスズの含有量は、ＩＣＰ（Inductively Coupled Plasma：誘導結合プラズマ）発光分析により測定した。また、得られたＣｏＳｎＣ含有材料についてＸ線回折を行ったところ、回折角２θ＝２０°〜５０°の間に、回折角２θが１．０°以上の広い半値幅を有する回折ピークが観察された。更に、このＣｏＳｎＣ含有材料についてＸＰＳを行ったところ、ＣｏＳｎＣ含有材料中におけるＣ１ｓのピークは２８４．５ｅＶよりも低い領域に得られた。すなわち、ＣｏＳｎＣ含有材料中の炭素が他の元素と結合していることが確認された。
【０１０２】
次いで、このＣｏＳｎＣ含有材料６０質量部と、導電剤および負極活物質である人造黒鉛２８質量部およびカーボンブラック２質量部と、結着剤であるポリフッ化ビニリデン１０質量部とを混合し、負極合剤を調整した。続いて、この負極合剤を溶剤であるＮ−メチル−２−ピロリドンに分散させて負極合剤スラリーとし、厚み１５μｍの銅箔よりなる負極集電体２２Ａの両面に塗布して乾燥させ、ロールプレス機で圧縮成型して負極活物質層２２Ｂを形成した。そののち、負極集電体２２Ａの一端にニッケル製の負極リード２５を取り付けた。
【０１０３】
続いて、厚み２５μｍの微孔性ポリプロピレンフィルムよりなるセパレータ２３を用意し、正極２１，セパレータ２３，負極２２，セパレータ２３の順に積層して積層体を形成したのち、この積層体を渦巻状に多数回巻回し、電池素子２０を作製した。
【０１０４】
そののち、電池素子２０を電池缶１１に収納し、電池素子２０と電池缶１１との間の隙間に短絡部材３０を挿入した。その際、実施例１では、ステンレス鋼よりなる薄い帯状の板を図５および図６に示したような筒状に成形したものを用いた。また、実施例２−１〜２−３では、ステンレス鋼よりなる薄い帯状の板に切込み３３または切欠部３５を設けたのち、図５および図６に示したような筒状に成形したものを用いた。実施例２−１では図１２に示したようなＬ型の切込み３３のみを設けた。実施例２−２では図２１に示したようなＺ型の切込み３３と、直線状の切欠部３５とを設けた。実施例２−３では図２３に示したようなＺ型の切込み３３と、Ｚ型の切欠部３５とを設けた。
【０１０５】
短絡部材３０を挿入したのち、電池素子２０の上に絶縁板１２を配置し、負極リード２５を電池缶１１に溶接すると共に、正極リード２４を正極ピン１５の下端に溶接して、電池缶１１の開放端部に電池蓋１３をレーザ溶接により固定した。そののち、電解液注入孔１９から電池缶１１の内部に電解液を注入した。電解液には、炭酸エチレン５０体積％と炭酸ジエチル５０体積％とを混合した溶媒に、電解質塩としてＬｉＰＦ6 を１ｍｏｌ／ｄｍ3 の含有量で溶解させたものを用いた。最後に、電解液注入孔１９を封止部材１９Ａで塞ぐことにより、厚さ５ｍｍ、幅３４ｍｍ、高さ４２ｍｍの角型の二次電池を得た。
【０１０６】
（実施例３）
第２の実施の形態で説明した二次電池を作製した。すなわち、短絡部材３０として、ステンレス鋼よりなる薄い帯状の板を、電池缶１１の内壁に沿って配置したことを除いては、実施例１と同様にして二次電池を作製した。
【０１０７】
（実施例４）
変形例２に示したような円筒型の電池缶４１に円筒状の巻回構造を有する電池素子２０を収容した、いわゆる円筒型としたことを除いては、実施例３と同様にして二次電池を作製した。すなわち、まず、実施例１と同様にして電池素子２０を作製した。次いで、ステンレス鋼よりなる薄い帯状の板を用意し、この板を丸めて筒状に成形することにより、管状のセンターピン５０を形成し、このセンターピン５０を電池素子２０の巻回中心に挿入した。
【０１０８】
続いて、電池素子２０を一対の絶縁板４２，４３で挟み、負極リード２５を電池缶４１に溶接すると共に、正極リード２４を安全弁機構４５に溶接して、電池素子２０を内径１４．０ｍｍの電池缶４１の内部に収容した。そののち、板状の短絡部材３０を電池缶４１の内壁に沿って配置した。
【０１０９】
短絡部材３０を配置したのち、電解液を電池缶４１の内部に注入した。最後に、ガスケット４７を介して電池蓋４４を電池缶４１にかしめることにより、外径１４ｍｍ、高さ４３ｍｍの円筒型の二次電池を得た。
【０１１０】
（実施例５，６）
短絡部材３０に図２６，２７に示したようなＬ型の切込み３３を設けたことを除いては、実施例５は実施例３と同様に、実施例６は実施例４と同様にして二次電池を作製した。
【０１１１】
（実施例７，８）
短絡部材３０を電池素子２０の外周に沿って配置したことを除いては、実施例７は実施例３と同様に、実施例８は実施例４と同様にして二次電池を作製した。
【０１１２】
（実施例９，１０）
短絡部材３０に図２７に示したようなＬ型の切込み３３を設けたことを除いては、実施例９は実施例７と同様に、実施例１０は実施例８と同様にして二次電池を作製した。
【０１１３】
（実施例１１，１２）
短絡部材３０に図２９に示したようなＺ型の切込み３３および直線状の切欠部３５を設けたことを除いては、実施例１１は実施例７と同様に、実施例１２は実施例８と同様にして二次電池を作製した。
【０１１４】
（実施例１３，１４）
短絡部材３０に図３１に示したようなＺ型の切込み３３と、Ｚ型の切欠部３５を設けたことを除いては、実施例１３は実施例７と同様に、実施例１４は実施例８と同様にして二次電池を作製した。
【０１１５】
比較例１，２として、短絡部材を設けなかったことを除き、他は比較例１は実施例１と同様に、比較例２は実施例４と同様にして二次電池を作製した。
【０１１６】
このようにして得られた実施例１〜１４および比較例１，２の二次電池をそれぞれ５個（電池１〜電池５）作製し、圧壊試験を行って発火や破裂の有無を調べた。得られた結果を表１および表２に示す。
【０１１７】
【表１】
0004848860.tif 000002
【０１１８】
【表２】
0004848860.tif 000003
【０１１９】
表１および表２からわかるように、短絡部材を設けない比較例１，２では５個の二次電池のすべてで破裂が生じたのに対して、短絡部材３０を設けた実施例１，３，４，７，８では破裂を抑えることができた。すなわち、電池素子２０と電池缶１１，４１との間の隙間に導電性の短絡部材３０を設けるようにすれば、電池が押し潰されたり折れたりして短絡が発生した場合にも安全性を向上させることができることが分かった。
【０１２０】
更に、短絡部材３０に切込み３３または切欠部３５を設けた実施例２−１〜２−３，５，６，９，１０〜１４では破裂を更に抑えることができた。すなわち、短絡部材３０に屈曲した形状の切込み３３、または切欠部３５を設けるようにすれば、更に安全性を向上させることができることが分かった。
【０１２１】
以上、実施の形態および実施例を挙げて本発明を説明したが、本発明は上記実施の形態および実施例に限定されるものではなく、種々変形可能である。例えば、上記実施の形態および実施例では、溶媒に液状の電解質である電解液を用いる場合について説明したが、電解液に代えて、他の電解質を用いるようにしてもよい。他の電解質としては、例えば、電解液を高分子化合物に保持させたゲル状の電解質、イオン伝導性を有する固体電解質、固体電解質と電解液とを混合したもの、あるいは固体電解質とゲル状の電解質とを混合したものが挙げられる。
【０１２２】
なお、ゲル状の電解質には電解液を吸収してゲル化するものであれば種々の高分子化合物を用いることができる。そのような高分子化合物としては、例えば、ポリビニリデンフルオロライドあるいはビニリデンフルオライドとヘキサフルオロプロピレンとの共重合体などのフッ素系高分子化合物、ポリエチレンオキサイドあるいはポリエチレンオキサイドを含む架橋体などのエーテル系高分子化合物、またはポリアクリロニトリルなどが挙げられる。特に、酸化還元安定性の点からは、フッ素系高分子化合物が望ましい。
【０１２３】
固体電解質には、例えば、イオン伝導性を有する高分子化合物に電解質塩を分散させた有機固体電解質、またはイオン伝導性ガラスあるいはイオン性結晶などよりなる無機固体電解質を用いることができる。このとき、高分子化合物としては、例えば、ポリエチレンオキサイドあるいはポリエチレンオキサイドを含む架橋体などのエーテル系高分子化合物、ポリメタクリレートなどのエステル系高分子化合物、アクリレート系高分子化合物を単独あるいは混合して、または分子中に共重合させて用いることができる。また、無機固体電解質としては、窒化リチウムあるいはヨウ化リチウムなどを用いることができる。
【０１２４】
更に、上記実施の形態および実施例では、巻回構造を有する円筒型の二次電池について説明したが、本発明は、巻回構造を有する二次電池であればどのような形状のものでも適用することができる。また、本発明は一次電池への適用も可能である。
【０１２５】
加えて、上記実施の形態および実施例では、電極反応物質としてリチウムを用いる場合について説明したが、ナトリウム（Ｎａ）あるいはカリウム（Ｋ）などの長周期型周期表における他の１族の元素、またはマグネシウムあるいはカルシウム（Ｃａ）などの長周期型周期表における２族の元素、またはアルミニウムなどの他の軽金属、またはリチウムあるいはこれらの合金を用いる場合についても、本発明を適用することができ、同様の効果を得ることができる。その際、電極反応物質を吸蔵および放出することが可能な負極活物質、正極活物質あるいは溶媒などは、その電極反応物質に応じて選択される。
【図面の簡単な説明】
【０１２６】
【図１】本発明の第１の実施の形態に係る二次電池の構成を表す断面図である。
【図２】図１のＩＩ−ＩＩ線に沿った断面図である。
【図３】図１に示した正極の巻回前の構成を表す断面図である。
【図４】図１に示した負極の巻回前の構成を表す断面図である。
【図５】短絡部材の構成の一例を表す斜視図である。
【図６】短絡部材の構成の他の例を表す斜視図である。
【図７】図１に示した二次電池が押し潰された場合における短絡部材の作用を説明するための断面図である。
【図８】本発明の第２の実施の形態に係る二次電池の構成を表す断面図である。
【図９】変形例１に係る二次電池の構成を表す断面図である。
【図１０】図９のＸ−Ｘ線に沿った断面図である。
【図１１】変形例２に係る二次電池の構成を表す断面図である。
【図１２】本発明の第三の実施の形態に係る二次電池の短絡部材の構成を表す平面図である。
【図１３】短絡部材の更に他の構成例を表す平面図である。
【図１４】短絡部材の更に他の構成例を表す平面図である。
【図１５】短絡部材の更に他の構成例を表す平面図である。
【図１６】短絡部材の更に他の構成例を表す平面図である。
【図１７】短絡部材の更に他の構成例を表す平面図である。
【図１８】短絡部材の更に他の構成例を表す平面図である。
【図１９】短絡部材の更に他の構成例を表す平面図である。
【図２０】短絡部材の更に他の構成例を表す平面図である。
【図２１】短絡部材の更に他の構成例を表す平面図である。
【図２２】短絡部材の更に他の構成例を表す平面図である。
【図２３】短絡部材の更に他の構成例を表す平面図である。
【図２４】短絡部材の更に他の構成例を表す平面図である。
【図２５】短絡部材の更に他の構成例を表す断面図である。
【図２６】短絡部材の更に他の構成例を表す斜視図である。
【図２７】短絡部材の更に他の構成例を表す斜視図である。
【図２８】短絡部材の更に他の構成例を表す斜視図である。
【図２９】短絡部材の更に他の構成例を表す斜視図である。
【図３０】短絡部材の更に他の構成例を表す斜視図である。
【図３１】短絡部材の更に他の構成例を表す斜視図である。
【図３２】短絡部材の更に他の構成例を表す斜視図である。
【図３３】従来のセンターピンの一例を表す斜視図である。
【符号の説明】
【０１２７】
１１，４１…電池缶、１２，４２，４３…絶縁板、１３，４４…電池蓋、１３Ａ…貫通孔、１４…端子板、１５…正極ピン、１６…絶縁ケース、１７，４７…ガスケット、１８…開裂弁、１９…電解液注入孔、１９Ａ…封止部材、２０…電池素子、２１…正極、２１Ａ…正極集電体、２１Ｂ…正極活物質層、２１Ｃ…正極被覆領域、２１Ｄ…正極露出領域、２２…負極、２２Ａ…負極集電体、２２Ｂ…負極活物質層、２２Ｃ…負極被覆領域、２２Ｄ…負極露出領域、２３…セパレータ、２４…正極リード、２５…負極リード、３０…短絡部材、３０Ａ…傾斜部、３１，５１…切れ目、３２…端縁、３３…切込み、３５…切欠部、４５…安全弁機構、４６…熱感抵抗素子、５０…センターピン
【図１】
0004848860.tif 000004
【図２】
0004848860.tif 000005
【図３】
0004848860.tif 000006
【図４】
0004848860.tif 000007
【図５】
0004848860.tif 000008
【図６】
0004848860.tif 000009
【図７】
0004848860.tif 000010
【図８】
0004848860.tif 000011
【図９】
0004848860.tif 000012
【図１０】
0004848860.tif 000013
【図１１】
0004848860.tif 000014
【図１２】
0004848860.tif 000015
【図１３】
0004848860.tif 000016
【図１４】
0004848860.tif 000017
【図１５】
0004848860.tif 000018
【図１６】
0004848860.tif 000019
【図１７】
0004848860.tif 000020
【図１８】
0004848860.tif 000021
【図１９】
0004848860.tif 000022
【図２０】
0004848860.tif 000023
【図２１】
0004848860.tif 000024
【図２２】
0004848860.tif 000025
【図２３】
0004848860.tif 000026
【図２４】
0004848860.tif 000027
【図２５】
0004848860.tif 000028
【図２６】
0004848860.tif 000029
【図２７】
0004848860.tif 000030
【図２８】
0004848860.tif 000031
【図２９】
0004848860.tif 000032
【図３０】
0004848860.tif 000033
【図３１】
0004848860.tif 000034
【図３２】
0004848860.tif 000035
【図３３】
0004848860.tif 000036